(57)【特許請求の範囲】
【請求項１】
複屈折を有する２層以上の位相差層を備える複層フィルムの、前記位相差層それぞれの配向角の測定方法であって、
前記２層以上の位相差層が有する配向角の値の数が、２つ以下であり、
前記測定方法が、
前記複層フィルムのトータルのミュラーマトリクスを測定する工程と、
前記ミュラーマトリクスの「ｍ１２−ｍ２１」、「ｍ２１−ｍ１２」、「ｍ１１＋ｍ２２」及び「ｍ３３」からなる群より選ばれる一つのパラメータ；前記ミュラーマトリクスのｍ１１、ｍ１２、ｍ１３、ｍ２１、ｍ２２、ｍ２３、ｍ３１及びｍ３２からなる群より選ばれる一つの成分；並びに、前記位相差層それぞれのレターデーションから、前記位相差層それぞれの配向角を計算する工程と、を含む、配向角の測定方法。
【請求項２】
２層以上の延伸前層を備える延伸前フィルムを延伸して、複屈折を有する２層以上の位相差層を備える複層フィルムを得る工程と、
前記複層フィルムのトータルのミュラーマトリクスを測定する工程と、
前記ミュラーマトリクスの「ｍ１２−ｍ２１」、「ｍ２１−ｍ１２」、「ｍ１１＋ｍ２２」及び「ｍ３３」からなる群より選ばれる一つのパラメータ；前記ミュラーマトリクスのｍ１１、ｍ１２、ｍ１３、ｍ２１、ｍ２２、ｍ２３、ｍ３１及びｍ３２からなる群より選ばれる一つの成分；並びに、前記位相差層それぞれのレターデーションから、前記位相差層それぞれの配向角を計算する工程と、を含み、
前記２層以上の位相差層が有する配向角の値の数が、２つ以下である、複層フィルムの製造方法。
【発明の詳細な説明】
【技術分野】
【０００１】
本発明は、複層フィルムに含まれる位相差層それぞれの配向角の測定方法、及び、前記の測定方法を含む複層フィルムの製造方法に関する。
【背景技術】
【０００２】
液晶表示装置は、一般に、液晶セルと、この液晶セルを挟むように配置される一対の偏光板（即ち、入射側偏光板及び出射側偏光板）とを備える。前記の一対の偏光板は、例えばＶＡモード及びＩＰＳモード等の一般的な液晶表示モードの場合には、通常、偏光板の吸収軸が直交するように配置される。
【０００３】
前記のような液晶表示装置の光学補償を行うため、液晶表示装置には、光学補償フィルムが設けられることがある。このような光学補償フィルムとしては、通常、複屈折を有する位相差層を備えた位相差フィルムが用いられている。また、位相差フィルムの光学特性を測定するために、ミュラーマトリクス・ポラリメーター（Ａｘｏｍｅｔｒｃｓ社製）を用いて、位相差フィルムのミュラーマトリックスを測定する方法が知られている（特許文献１）。
【先行技術文献】
【特許文献】
【０００４】
【特許文献１】特開２００８−２４１６３４号公報
【発明の概要】
【発明が解決しようとする課題】
【０００５】
位相差フィルムで液晶表示装置の光学補償を行う場合、位相差フィルムに含まれる位相差層の配向角が当該位相差フィルムの光学補償能力に影響を与えることがある。ここで、位相差層の配向角とは、ある基準方向に対して位相差層の遅相軸がなす角をいう。例えば樹脂層を延伸して位相差層を製造する場合、延伸条件の変動によって配向角は大きく変動する傾向があった。そのため、所望の光学補償能力を発揮できる位相差フィルムを得るために、位相差フィルムを製造する際には位相差フィルムの配向角の測定を行なうことが求められていた。
【０００６】
ところが、従来は、位相差フィルムとして２層以上の位相差層を備える複層フィルムを用いる場合に、その複層フィルムに含まれる位相差層それぞれの配向角を簡単に測定することはできなかった。例えば、別々に用意した位相差層を貼り合わせて複層フィルムを製造する場合、貼り合わせ前に各位相差層の配向角を測定することが一般的であり、位相差層を貼り合わせた後に各位相差層の配向角を測定することは困難であった。
【０００７】
特に、複層構造を有する延伸前フィルムを延伸して位相差フィルムとしての複層フィルムを製造する場合、当該複層フィルムに含まれる位相差層それぞれの配向角を測定することは、特に困難であった。このような複層フィルムは、当該複層フィルムから位相差層をそれぞれ剥離させて配向角を測定することは可能であるが、剥離の操作を要し、また位相差層それぞれで別々に配向角を測定することになるので、手間が多くなっていた。
【０００８】
本発明は前記の課題に鑑みて創案されたもので、２層以上の位相差層を備える複層フィルムの前記位相差層それぞれの配向角を簡単に測定できる測定方法；並びに、前記配向角の測定方法を含む複層フィルムの製造方法を提供することを目的とする。
【課題を解決するための手段】
【０００９】
本発明者は前記課題を解決するべく鋭意検討した。その結果、本発明者は、複層フィルムのミュラーマトリクスを利用することにより、その複層フィルムが備える位相差層の配向角を簡単に測定できることを見い出し、本発明を完成させた。
すなわち、本発明は以下の通りである。
【００１０】
〔１〕  複屈折を有する２層以上の位相差層を備える複層フィルムの、前記位相差層それぞれの配向角の測定方法であって、
前記２層以上の位相差層が有する配向角の値の数が、２つ以下であり、
前記測定方法が、
前記複層フィルムのトータルのミュラーマトリクスを測定する工程と、
前記ミュラーマトリクスの「ｍ１２−ｍ２１」、「ｍ２１−ｍ１２」、「ｍ１１＋ｍ２２」及び「ｍ３３」からなる群より選ばれる一つのパラメータ；前記ミュラーマトリクスのｍ１１、ｍ１２、ｍ１３、ｍ２１、ｍ２２、ｍ２３、ｍ３１及びｍ３２からなる群より選ばれる一つの成分；並びに、前記位相差層それぞれのレターデーションから、前記位相差層それぞれの配向角を計算する工程と、を含む、配向角の測定方法。
〔２〕  ２層以上の延伸前層を備える延伸前フィルムを延伸して、複屈折を有する２層以上の位相差層を備える複層フィルムを得る工程と、
前記複層フィルムのトータルのミュラーマトリクスを測定する工程と、
前記ミュラーマトリクスの「ｍ１２−ｍ２１」、「ｍ２１−ｍ１２」、「ｍ１１＋ｍ２２」及び「ｍ３３」からなる群より選ばれる一つのパラメータ；前記ミュラーマトリクスのｍ１１、ｍ１２、ｍ１３、ｍ２１、ｍ２２、ｍ２３、ｍ３１及びｍ３２からなる群より選ばれる一つの成分；並びに、前記位相差層それぞれのレターデーションから、前記位相差層それぞれの配向角を計算する工程と、を含み、
前記２層以上の位相差層が有する配向角の値の数が、２つ以下である、複層フィルムの製造方法。
【発明の効果】
【００１１】
本発明によれば、２層以上の位相差層を備える複層フィルムの前記位相差層それぞれの配向角を簡単に測定できる測定方法；並びに、前記配向角の測定方法を含む複層フィルムの製造方法、を提供できる。
【図面の簡単な説明】
【００１２】
【図１】図１は、本発明の第一実施形態に係る測定方法によって位相差層の配向角を測定する対象としての複層フィルムを模式的に示す斜視図である。
【図２】図２は、本発明の第二実施形態に係る測定方法によって位相差層の配向角を測定する対象としての複層フィルムを模式的に示す斜視図である。
【図３】図３は、本発明の第三実施形態に係る複層フィルムの製造方法に用いる製造装置を模式的に示す概要図である。
【図４】図４は、実施例１及び比較例１の結果を示すグラフである。
【図５】図５は、実施例２及び比較例２の結果を示すグラフである。
【図６】図６は、実施例３及び比較例３の結果を示すグラフである。
【図７】図７は、実施例４及び比較例４の結果を示すグラフである。
【図８】図８は、実施例５及び比較例５の結果を示すグラフである。
【発明を実施するための形態】
【００１３】
以下、例示物及び実施形態を挙げて本発明について詳細に説明する。ただし、本発明は以下に挙げる例示物及び実施形態に限定されるものではなく、本発明の特許請求の範囲及びその均等の範囲を逸脱しない範囲において任意に変更して実施しうる。
【００１４】
以下の説明において、別に断らない限り、レターデーションとは面内レターデーションのことを表す。また、ある膜の面内レターデーションは、別に断らない限り、（ｎｘ−ｎｙ）×ｄで表される値である。ここで、ｎｘは、その膜の厚み方向に垂直な方向（面内方向）であって最大の屈折率を与える方向の屈折率を表す。ｎｙは、その膜の前記面内方向であってｎｘの方向に垂直な方向の屈折率を表す。ｄは、その膜の厚みを表す。
【００１５】
以下の説明において、ある膜の遅相軸とは、別に断らない限り、面内の遅相軸を表す。
【００１６】
以下の説明において、位相差層の配向角とは、前述の通り、ある基準方向に対して位相差層の遅相軸がなす角をいう。前記の基準方向は任意に設定できる。例えば複層フィルムが長尺のフィルムである場合、その長手方向又は幅方向を基準方向として設定しうる。また、位相差層の配向角は、通常、−９０°〜９０°の範囲である。
【００１７】
前記のレターデーション及び遅相軸の測定波長は、配向角の測定波長と同様の波長を採用しうる。
【００１８】
以下の説明において、「長尺のフィルム」とは、幅に対して、通常５倍以上の長さを有するフィルムをいい、好ましくは１０倍以上の長さを有するフィルムをいい、具体的にはロール状に巻き取られて保管又は運搬される程度の長さを有するフィルムをいう。
【００１９】
以下の説明において、固有複屈折値が正の樹脂とは、延伸方向の屈折率がそれに直交する方向の屈折率よりも大きくなる樹脂を意味する。また、固有複屈折値が負の樹脂とは、延伸方向の屈折率がそれに直交する方向の屈折率よりも小さくなる樹脂を意味する。固有複屈折値は、誘電率分布から計算しうる。
【００２０】
以下の説明において、別に断らない限り、「長手方向」とはフィルムの長手方向を指し、「幅方向」とはフィルムの幅方向を指す。
【００２１】
［１．第一実施形態］
第一実施形態では、位相差層を２層備える複層フィルムを対象とした、配向角の測定方法の実施形態を説明する。
【００２２】
〔１．１．複層フィルムの説明〕
図１は、本発明の第一実施形態に係る測定方法によって位相差層の配向角を測定する対象としての複層フィルム１００を模式的に示す斜視図である。
図１に示すように、第一実施形態に係る複層フィルム１００は、第一の位相差層１１０及び第二の位相差層１２０を備える。「位相差層」とは、複屈折を有する層をいい、具体的には、通常２ｎｍ以上のレターデーションを有する層をいう。
【００２３】
複層フィルム１００が備える位相差層の数は２層であるので、これらの位相差層が有する配向角の値の数は、２つ以下である。具体的には、第一の位相差層１１０の配向角θ１と第二の位相差層１２０の配向角θ２とが同じ値である場合、複層フィルム１００が備える位相差層が有する配向角の数は１つとなる。また、第一の位相差層１１０の配向角θ１と第二の位相差層１２０の配向角θ２とが異なる値である場合、複層フィルム１００が備える位相差層が有する配向角の数は２つとなる。このように複層フィルム１００が備える位相差層（即ち、第一の位相差層１１０及び第二の位相差層１２０）が有する配向角の値の数が２つ以下である場合に、本実施形態に係る測定方法によってこれらの位相差層それぞれの配向角を測定できる。
【００２４】
本実施形態では、樹脂からなる２層の延伸前層を備えた延伸前フィルムを延伸して製造された、長尺の複層フィルム１００を用いた例を示して説明する。このような例の複層フィルム１００では、通常、第一の位相差層１１０及び第二の位相差層１２０が含む樹脂の種類が同じである場合には第一の位相差層１１０の配向角θ１と第二の位相差層１２０の配向角θ２とが同じ値となり、また、第一の位相差層１１０及び第二の位相差層１２０が含む樹脂の種類が異なる場合には第一の位相差層１１０の配向角θ１と第二の位相差層１２０の配向角θ２とが異なる値となる。
【００２５】
〔１．２．複層フィルムのミュラーマトリクスの測定〕
本発明の第一実施形態に係る測定方法では、複層フィルム１００のトータルのミュラーマトリックスＭｔｏｔａｌを測定する工程を行う。ミュラーマトリックスとは、光学部材のレターデーション等の偏光特性を数値化した４行４列の行列を表す。通常、複層フィルム１００のトータルのミュラーマトリックスＭｔｏｔａｌは、複層フィルム１００への入射光１０のストークスベクトルＳ、及び、複層フィルム１００を透過した出射光２０のストークスベクトルＳ’との間に、Ｓ’＝ＭｔｏｔａｌＳの関係を満たす。したがって、複層フィルム１００への入射光１０のストークスベクトルＳを式（Ｉ）のように表し、複層フィルム１００を透過した出射光２０のストークスベクトルＳ’を式（II）のように表し、複層フィルム１００のトータルのミュラーマトリックスＭｔｏｔａｌを式（III）のように表した場合、通常は、下記式（IV）が成立する。
【００２６】
【数１】
0006409612.tif 000002
【００２７】
【数２】
0006409612.tif 000003
【００２８】
【数３】
0006409612.tif 000004
【００２９】
【数４】
0006409612.tif 000005
【００３０】
複層フィルム１００のトータルのミュラーマトリックスＭｔｏｔａｌは、ミュラーマトリクス・ポラリメーター（Ａｘｏｍｅｔｒｃｓ社製）を用いて測定しうる。この測定は、測定に用いる光が第一の位相差層１１０及び第二の位相差層１２０をこの順に透過するようにして、行う。ミュラーマトリクス・ポラリメーターを用いて実測したミュラーマトリクスは、そのまま用いてもよい。ただし、一般に、実測したミュラーマトリクスには、配向角の測定に用いるための位相差の成分に加え、偏光解消（Ｄｅｐｏｌａｒｉｚａｔｉｏｎ）の成分及び部分透過（Ｄｉａｔｔｅｎｕａｔｉｏｎ）の成分が含まれる。そこで、配向角の測定精度を高めるために、実測したミュラーマトリクスから位相差の成分を抽出し、このように抽出したマトリクスを複層フィルム１００のトータルのミュラーマトリックスＭｔｏｔａｌとして用いてもよい。実測したミュラーマトリクスからの位相差の成分の抽出は、「Ｓ．Ｌｕ  ａｎｄ  Ｒ．Ａ．Ｃｈｉｐｍａｎ  “Ｉｎｔｅｒｐｒｅｔａｔｉｏｎ  ｏｆ  Ｍｕｅｌｌｅｒ  ｍａｔｒｉｃｅｓ  ｂａｓｅｄ  ｏｎ  ｐｏｌａｒ  ｄｅｃｏｍｐｏｓｉｔｉｏｎ”，Ｊ．Ｏｐｔ．Ｓｏｃ．Ａ  １３  １１０６−１１１３（１９９６）」の記載を参照して行いうる。
【００３１】
〔１．３．各位相差層のレターデーションの特定〕
本発明の第一実施形態に係る測定方法では、必要に応じて、第一の位相差層１１０及び第二の位相差層１２０それぞれのレターデーションの特定を行う。レターデーションの特定は、例えば、第一の位相差層１１０及び第二の位相差層１２０のそれぞれのレターデーションを実測して特定してもよい。
【００３２】
また、第一の位相差層１１０及び第二の位相差層１２０それぞれのレターデーションが予め判明している場合、その判明しているレターデーションを用いてもよい。例えば、複層フィルムの製造条件から第一の位相差層１１０のレターデーション及び第二の位相差層１２０のレターデーションが推定できる場合、その推定されたレターデーションの値を採用してもよい。一般に、位相差層の配向角は複層フィルムの製造条件の変動に応じて敏感に変化しうるが、位相差層のレターデーションは配向角ほどには複層フィルムの製造条件の変動に敏感ではない。そのため、例えば延伸前フィルムの延伸条件（延伸温度、延伸倍率、延伸方向、延伸速度等）を意図的に変化させない限り、通常は、所望のレターデーションを有する位相差層を安定に製造できる。したがって、製造条件から推定されるレターデーションの値を、第一の位相差層１１０及び第二の位相差層１２０それぞれのレターデーションとして用いることができる。これにより、レターデーションの実測が不要となるので、本実施形態に係る測定方法の工程数を減らすことができる。
【００３３】
また、前記のように、位相差層の配向角は、延伸条件等の製造条件が僅かでも変動すれば、大きく変化する傾向がある。そのため、例えば延伸前フィルムの延伸条件を意図的に変化させない場合でも、配向角の変化が生じることがありえる。本実施形態に係る測定方法は、このように変化しやすい第一の位相差層１１０及び第二の位相差層１２０それぞれの配向角θ１及びθ２を簡単に測定できる点で、有用である。
【００３４】
〔１．４．配向角の計算〕
複層フィルム１００のトータルのミュラーマトリックスＭｔｏｔａｌを測定した後で、第一の位相差層１１０及び第二の位相差層１２０それぞれの配向角θ１及びθ２を計算する工程を行う。この工程では、
（ｉ）前記ミュラーマトリクスＭｔｏｔａｌの「ｍ１２−ｍ２１」、「ｍ２１−ｍ１２」、「ｍ１１＋ｍ２２」及び「ｍ３３」からなる群より選ばれる一つのパラメータ；
（ii）前記ミュラーマトリクスＭｔｏｔａｌのｍ１１、ｍ１２、ｍ１３、ｍ２１、ｍ２２、ｍ２３、ｍ３１及びｍ３２からなる群より選ばれる一つの成分；並びに、
（iii）第一の位相差層１１０及び第二の位相差層１２０それぞれのレターデーション
から、第一の位相差層１１０及び第二の位相差層１２０それぞれの配向角θ１及びθ２を計算する。
【００３５】
ミュラーマトリクスＭｔｏｔａｌの「ｍ１２−ｍ２１」とは、成分ｍ１２から成分ｍ２１を引いた差を表す。ミュラーマトリクスＭｔｏｔａｌの「ｍ２１−ｍ１２」、とは、成分ｍ２１から成分ｍ１２を引いた差を表す。ミュラーマトリクスＭｔｏｔａｌの「ｍ１１＋ｍ２２」とは、成分ｍ１１と成分ｍ２２との和を表す。ミュラーマトリクスＭｔｏｔａｌの「ｍ１１」とは、式（III）で表されるマトリクスの第２行第２列の成分を表す。ミュラーマトリクスＭｔｏｔａｌの「ｍ１２」とは、式（III）で表されるマトリクスの第２行第３列の成分を表す。ミュラーマトリクスＭｔｏｔａｌの「ｍ１３」とは、式（III）で表されるマトリクスの第２行第４列の成分を表す。ミュラーマトリクスＭｔｏｔａｌの「ｍ２１」とは、式（III）で表されるマトリクスの第３行第２列の成分を表す。ミュラーマトリクスＭｔｏｔａｌの「ｍ２２」とは、式（III）で表されるマトリクスの第３行第３列の成分を表す。ミュラーマトリクスＭｔｏｔａｌの「ｍ２３」とは、式（III）で表されるマトリクスの第３行第４列の成分を表す。ミュラーマトリクスＭｔｏｔａｌの「ｍ３１」とは、式（III）で表されるマトリクスの第４行第２列の成分を表す。ミュラーマトリクスＭｔｏｔａｌの「ｍ３２」とは、式（III）で表されるマトリクスの第４行第３列の成分を表す。ミュラーマトリクスＭｔｏｔａｌの「ｍ３３」とは、式（III）で表されるマトリクスの第４行第４列の成分を表す。
【００３６】
以下、本実施形態において配向角θ１及びθ２を計算する工程を具体的に説明する。
一般に、ある位相差層のミュラーマトリクスＭは、下記式（Ｖ）で表される。
【００３７】
【数５】
0006409612.tif 000006
【００３８】
また、通常、複層フィルム１００のトータルのミュラーマトリクスＭｔｏｔａｌは、第一の位相差層１１０のミュラーマトリクスＭ１及び第二の位相差層１２０のミュラーマトリクスＭ２により、下記式（VI）のように表される。
【００３９】
式（VI）：
Ｍｔｏｔａｌ＝Ｍ２Ｍ１
【００４０】
したがって、第一の位相差層１１０のミュラーマトリクスＭ１を下記式（VII）のように表し、第二の位相差層１２０のミュラーマトリクスＭ２を下記式（VIII）のように表した場合、下記式（IX）が成立する。
【００４１】
【数６】
0006409612.tif 000007
【００４２】
【数７】
0006409612.tif 000008
【００４３】
【数８】
0006409612.tif 000009
【００４４】
前記の式（VII）〜式（IX）において、θ１は第一の位相差層１１０の配向角を表し、φ１は「φ１＝２π×Ｒｅ１／λ」で表される値を表し、θ２は第二の位相差層１２０の配向角を表し、φ２は「φ２＝２π×Ｒｅ２／λ」で表される値を表す。また、πは円周率を表し、Ｒｅ１は第一の位相差層１１０のレターデーションを表し、Ｒｅ２は第二の位相差層１２０のレターデーションを表し、λはミュラーマトリクスＭｔｏｔａｌ及びレターデーションの測定波長を表す。
【００４５】
前記の式（IX）から分かるように、複層フィルム１００においては、ミュラーマトリクスＭｔｏｔａｌの「ｍ１２−ｍ２１」、「ｍ２１−ｍ１２」、「ｍ１１＋ｍ２２」及び「ｍ３３」は、「θ１−θ２」を変数に用いて表せる。具体的には、「ｍ１２−ｍ２１」は下記式（Ｘ）で表され、「ｍ２１−ｍ１２」は下記式（XI）で表され、「ｍ１１＋ｍ２２」は下記式（XII）で表され、「ｍ３３」は下記式（XIII）で表される。下記の式において、ｘ１＝２（θ１−θ２）である。
【００４６】
【数９】
0006409612.tif 000010
【００４７】
【数１０】
0006409612.tif 000011
【００４８】
【数１１】
0006409612.tif 000012
【００４９】
【数１２】
0006409612.tif 000013
【００５０】
前記の式（Ｘ）〜式（XIII）において、成分ｍ１１、ｍ１２、ｍ２１、ｍ２２及びｍ３３の値はミュラーマトリクスＭｔｏｔａｌの測定によっていずれも判明しており、値φ１は第一の位相差層１１０のレターデーションＲｅ１から算出でき、値φ２は第二の位相差層１２０のレターデーションＲｅ２から算出できる。よって、式（Ｘ）〜式（XIII）は、いずれもｘ１のみを変数とする方程式である。したがって、式（Ｘ）〜式（XIII）のいずれか一つを解くことにより、ｘ１＝２（θ１−θ２）の値を得ることができる。また、式（Ｘ）〜式（XIII）は単純な１変数方程式であるので、計算を速やかに行うことができる。したがって、ミュラーマトリクスＭｔｏｔａｌの「ｍ１２−ｍ２１」、「ｍ２１−ｍ１２」、「ｍ１１＋ｍ２２」及び「ｍ３３」からなる群より選ばれる一つのパラメータから、「θ１−θ２」の値ｘ１／２を短時間で計算できる。
【００５１】
また、前記のように「θ１−θ２」の値ｘ１／２が求められると、配向角θ１及びθ２を含むミュラーマトリクスＭｔｏｔａｌの各成分ｍ１１、ｍ１２、ｍ１３、ｍ２１、ｍ２２、ｍ２３、ｍ３１及びｍ３２を、θ１又はθ２のみを変数とした方程式として表すことができる。例えば、ミュラーマトリクスＭｔｏｔａｌの成分ｍ１１は下記式（XIV）で表されるが、この式（XIV）に「θ１＝θ２＋ｘ１／２」又は「θ２＝θ１−ｘ１／２」を代入することで、θ１又はθ２のみを変数とした方程式が得られる。
【００５２】
【数１３】
0006409612.tif 000014
【００５３】
ミュラーマトリクスＭｔｏｔａｌの各成分ｍ１１、ｍ１２、ｍ１３、ｍ２１、ｍ２２、ｍ２３、ｍ３１及びｍ３２から得られる方程式は、単純な１変数方程式であるので、計算を速やかに行うことができる。したがって、ミュラーマトリクスＭｔｏｔａｌのｍ１１、ｍ１２、ｍ１３、ｍ２１、ｍ２２、ｍ２３、ｍ３１及びｍ３２からなる群より選ばれる一つの成分に「ｘ１＝２（θ１−θ２）」を適用した方程式を解くことにより、第一の位相差層１１０の配向角θ１及び第二の位相差層１２０の配向角θ２を短時間で計算できる。
【００５４】
以上のように、本実施形態の測定方法によれば、第一の位相差層１１０の配向角θ１及び第二の位相差層１２０の配向角θ２をそれぞれ測定できる。また、この測定方法は、第一の位相差層１１０及び第二の位相差層１２０の剥離が不要であるので、非破壊での測定が可能であり、また、配向角θ１及び配向角θ２の測定が簡単である。さらに、前記の測定方法は、計算に要する時間が短時間であるので、例えばインライン測定機のような早い測定スピードが要求される場合において特に効果を発揮する。
【００５５】
［２．第二実施形態］
第二実施形態では、位相差層を３層備える複層フィルムを対象とした、配向角の測定方法の実施形態を説明する。
【００５６】
〔２．１．複層フィルムの説明〕
図２は、本発明の第二実施形態に係る測定方法によって位相差層の配向角を測定する対象としての複層フィルム２００を模式的に示す斜視図である。図２において、図１で示したのと同様の部位には、図１で用いたのと同様の符号を用いて示す。
図２に示すように、第二実施形態に係る複層フィルム２００は、第一実施形態に係る複層フィルム１００の第二の位相差層１２０側の面に第三の位相差層２３０を設けた構造を有する。したがって、本実施形態に係る複層フィルム２００は、第一の位相差層１１０、第二の位相差層１２０及び第三の位相差層２３０をこの順に備える。
【００５７】
本実施形態では、第一の位相差層１１０の配向角θ１、第二の位相差層１２０の配向角θ２、及び、第三の位相差層２３０の配向角θ３のうち、少なくとも２つの配向角が同じ値となっている。そのため、複層フィルム２００が備える位相差層の数は３層であるが、これらの位相差層が有する配向角の値の数は、２つ以下となっている。このように複層フィルム２００が備える位相差層（即ち、第一の位相差層１１０、第二の位相差層１２０及び第三の位相差層２３０）が有する配向角の値の数が２つ以下である場合に、本実施形態に係る測定方法によってこれらの位相差層それぞれの配向角を測定できる。
【００５８】
本実施形態では、樹脂からなる３層の延伸前層を備えた延伸前フィルムを延伸して製造された、長尺の複層フィルム２００を用いた例を示して説明する。また、この例に示す複層フィルム２００では、第一の位相差層１１０及び第三の位相差層２３０が含む樹脂の種類が同じであることにより、第一の位相差層１１０の配向角θ１と第三の位相差層２３０の配向角θ３とが同じ値となっている。さらに、第一の位相差層１１０及び第三の位相差層２３０が含む樹脂の種類と第二の位相差層１２０が含む樹脂の種類とが異なっていることにより、第一の位相差層１１０の配向角θ１及び第三の位相差層２３０の配向角θ３と第二の位相差層１２０の配向角θ２とは異なる値になっている。したがって、本実施形態で示す例に係る複層フィルム２００が備える位相差層が有する配向角の数は、２つとなっている。
【００５９】
〔２．２．複層フィルムのミュラーマトリクスの測定〕
本発明の第二実施形態に係る測定方法では、複層フィルム２００のトータルのミュラーマトリックスＭｔｏｔａｌを測定する工程を行う。複層フィルム２００のトータルのミュラーマトリックスＭｔｏｔａｌは、第一実施形態に係る測定方法と同様に、ミュラーマトリクス・ポラリメーター（Ａｘｏｍｅｔｒｃｓ社製）を用いて測定しうる。また、この測定は、測定に用いる光が第一の位相差層１１０、第二の位相差層１２０及び第三の位相差層２３０をこの順に透過するようにして、行う。さらに、ミュラーマトリクス・ポラリメーターを用いて実測したミュラーマトリクスは、そのまま用いてもよく、実測したミュラーマトリクスから抽出した位相差の成分のマトリクスを複層フィルム２００のトータルのミュラーマトリックスＭｔｏｔａｌとして用いてもよい。
【００６０】
〔２．３．各位相差層のレターデーションの特定〕
本発明の第二実施形態に係る測定方法では、必要に応じて、第一の位相差層１１０、第二の位相差層１２０及び第三の位相差層２３０それぞれのレターデーションの特定を行う。レターデーションの特定は、第一実施形態に係る測定方法と同様に行いうる。したがって、レターデーションは、例えば、第一の位相差層１１０、第二の位相差層１２０及び第三の位相差層２３０それぞれのレターデーションを実測して特定してもよい。また、レターデーションは、例えば、第一の位相差層１１０、第二の位相差層１２０及び第三の位相差層２３０それぞれのレターデーションが予め判明している場合、その判明しているレターデーションを用いてもよい。
【００６１】
〔２．４．配向角の計算〕
複層フィルム２００のトータルのミュラーマトリックスＭｔｏｔａｌを測定した後で、第一の位相差層１１０、第二の位相差層１２０及び第三の位相差層２３０それぞれの配向角θ１、θ２及びθ３を計算する工程を行う。この工程では、
（ｉ）前記ミュラーマトリクスＭｔｏｔａｌの「ｍ１２−ｍ２１」、「ｍ２１−ｍ１２」、「ｍ１１＋ｍ２２」及び「ｍ３３」からなる群より選ばれる一つのパラメータ；
（ii）前記ミュラーマトリクスＭｔｏｔａｌのｍ１１、ｍ１２、ｍ１３、ｍ２１、ｍ２２、ｍ２３、ｍ３１及びｍ３２からなる群より選ばれる一つの成分；並びに、
（iii）第一の位相差層１１０、第二の位相差層１２０及び第三の位相差層２３０それぞれのレターデーション
から、第一の位相差層１１０、第二の位相差層１２０及び第三の位相差層２３０それぞれの配向角θ１、θ２及びθ３を計算する。
【００６２】
以下、本実施形態において配向角θ１及びθ２を計算する工程を具体的に説明する。
通常、複層フィルム２００のトータルのミュラーマトリクスＭｔｏｔａｌは、第一の位相差層１１０のミュラーマトリクスＭ１、第二の位相差層１２０のミュラーマトリクスＭ２及び第三の位相差層２３０のミュラーマトリクスＭ３により、下記式（XV）のように表される。
【００６３】
式（XV）：
Ｍｔｏｔａｌ＝Ｍ３Ｍ２Ｍ１
【００６４】
ここで、第一の位相差層１１０のミュラーマトリクスＭ１を前記式（VII）のように表し、第二の位相差層１２０のミュラーマトリクスＭ２を前記式（VIII）のように表し、第三の位相差層２３０のミュラーマトリクスＭ３を下記式（XVI）のように表した場合を考える。
【００６５】
【数１４】
0006409612.tif 000015
【００６６】
前記の式（XVI）において、θ３は第三の位相差層２３０の配向角を表し、φ３は「２π×Ｒｅ３／λ」で表される値を表す。また、πは円周率を表し、Ｒｅ３は第三の位相差層２３０のレターデーションを表し、λはミュラーマトリクスＭｔｏｔａｌ及びレターデーションの測定波長を表す。
【００６７】
この場合、本実施形態に係る複層フィルム２００においては、式（XV）に式（III）、式（VII）、式（VIII）及び式（XVI）を当てはめて分かるように、ミュラーマトリクスＭｔｏｔａｌの「ｍ１２−ｍ２１」、「ｍ２１−ｍ１２」、「ｍ１１＋ｍ２２」及び「ｍ３３」は、「θ１−θ２」、「θ２−θ３」及び「θ１−θ３」を変数に用いて表せる。具体的には、「ｍ１２−ｍ２１」は下記式（XVII）で表され、「ｍ２１−ｍ１２」は下記式（XVIII）で表され、「ｍ１１＋ｍ２２」は下記式（XIX）で表され、「ｍ３３」は下記式（XX）で表される。下記の式において、ｘ１＝２（θ１−θ２）、ｘ２＝２（θ２−θ３）、ｘ３＝２（θ１−θ３）である。
【００６８】
【数１５】
0006409612.tif 000016
【００６９】
【数１６】
0006409612.tif 000017
【００７０】
【数１７】
0006409612.tif 000018
【００７１】
【数１８】
0006409612.tif 000019
【００７２】
前記の式（XVII）〜式（XX）において、成分ｍ１１、ｍ１２、ｍ２１、ｍ２２及びｍ３３の値はミュラーマトリックスＭｔｏｔａｌの測定によっていずれも判明しており、値φ１は第一の位相差層１１０のレターデーションＲｅ１から算出でき、値φ２は第二の位相差層１２０のレターデーションＲｅ２から算出でき、値φ３は第三の位相差層２３０のレターデーションＲｅ３から算出できる。さらに、本実施形態では、θ１＝θ３となっている。よって、式（XVII）〜式（XX）は、いずれもｘ１又はｘ２のみを変数とする方程式として表しうる。したがって、式（XVII）〜式（XX）のいずれか一つを解くことにより、ｘ１＝２（θ１−θ２）又はｘ２＝２（θ２−θ３）の値を得ることができる。また、式（XVII）〜式（XX）は単純な１変数方程式であるので、計算を速やかに行うことができる。したがって、ミュラーマトリクスＭｔｏｔａｌの「ｍ１２−ｍ２１」、「ｍ２１−ｍ１２」、「ｍ１１＋ｍ２２」及び「ｍ３３」からなる群より選ばれる一つのパラメータから、「θ１−θ２」の値ｘ１／２又は「θ２−θ３」の値ｘ２／２を短時間で計算できる。
【００７３】
また、前記のように「θ１−θ２」の値ｘ１／２又は「θ２−θ３」の値ｘ２／２が求められると、配向角θ１、θ２及びθ３を含むミュラーマトリクスＭｔｏｔａｌの各成分ｍ１１、ｍ１２、ｍ１３、ｍ２１、ｍ２２、ｍ２３、ｍ３１及びｍ３２を、θ１、θ２及びθ３のいずれか一つのみを変数とした方程式として表すことができる。この方程式は、単純な１変数方程式であるので、計算を速やかに行うことができる。したがって、ミュラーマトリクスＭｔｏｔａｌのｍ１１、ｍ１２、ｍ１３、ｍ２１、ｍ２２、ｍ２３、ｍ３１及びｍ３２からなる群より選ばれる一つの成分に、「θ１＝θ３」及び「ｘ１＝２（θ１−θ２）」の組み合わせ、又は、「θ１＝θ３」及び「ｘ２＝２（θ２−θ３）」の組み合わせを適用した方程式を解くことにより、第一の位相差層１１０の配向角θ１、第二の位相差層１２０の配向角θ２及び第三の位相差層２３の配向角θ３を短時間で計算できる。
【００７４】
以上のように、本実施形態の測定方法によれば、第一の位相差層１１０の配向角θ１、第二の位相差層１２０の配向角θ２及び第三の位相差層２３０の配向角θ３をそれぞれ測定できる。また、この測定方法は、第一の位相差層１１０、第二の位相差層１２０及び第三の位相差層２３０の剥離が不要であるので、非破壊での測定が可能であり、また、配向角θ１、配向角θ２及び配向角θ３の測定が簡単である。さらに、前記の測定方法は、計算に要する時間が短時間であるので、例えばインライン測定機のような早い測定スピードが要求される場合において特に効果を発揮する。
【００７５】
ところで、本実施形態では、第一の位相差層１１０の配向角θ１と第三の位相差層２３０の配向角θ３とが同じ値となり、且つ、第一の位相差層１１０の配向角θ１及び第三の位相差層２３０の配向角θ３と第二の位相差層１２０の配向角θ２とが異なる値になっている例を示して説明した。しかし、複層フィルム２００が備える位相差層が有する配向角の値の数が２つ以下である場合には、本実施形態と同様の要領で、（ｉ）ミュラーマトリクスＭｔｏｔａｌの「ｍ１２−ｍ２１」、「ｍ２１−ｍ１２」、「ｍ１１＋ｍ２２」及び「ｍ３３」からなる群より選ばれる一つのパラメータ；（ii）ミュラーマトリクスＭｔｏｔａｌのｍ１１、ｍ１２、ｍ１３、ｍ２１、ｍ２２、ｍ２３、ｍ３１及びｍ３２からなる群より選ばれる一つの成分；並びに、（iii）第一の位相差層１１０、第二の位相差層１２０及び第三の位相差層２３０それぞれのレターデーションから、第一の位相差層１１０の配向角θ１、第二の位相差層１２０の配向角θ２及び第三の位相差層２３０の配向角θ３をそれぞれ簡単に測定できる。したがって、本実施形態に係る測定方法は、例えば、配向角θ１、配向角θ２及び配向角θ３が同じ値となっている複層フィルム２００に適用してもよい。また、本実施形態に係る測定方法は、例えば、配向角θ１と配向角θ２とが同じ値となり、且つ、配向角θ１及び配向角θ２と配向角θ３とが異なる値になっている複層フィルム２００に適用してもよい。さらに、本実施形態に係る測定方法は、例えば、配向角θ２と配向角θ３とが同じ値となり、且つ、配向角θ１と配向角θ２及び配向角θ３とが異なる値になっている複層フィルム２００に適用してもよい。
【００７６】
［３．配向角の測定方法に係る変形例］
本発明の測定方法は、上述した実施形態に限定されず、更に変更して実施しうる。
例えば、複層フィルムが備える位相差層の数は、４層以上であってもよい。複層フィルムが４層以上の位相差層を備える場合でも、それらの位相差層が有する配向角の値の数が２つ以下であれば、「ｍ１２−ｍ２１」、「ｍ２１−ｍ１２」、「ｍ１１＋ｍ２２」及び「ｍ３３」を単純な１変数方程式で表せるので、上述した実施形態で示したのと同様の要領で計算することにより、（ｉ）ミュラーマトリクスの「ｍ１２−ｍ２１」、「ｍ２１−ｍ１２」、「ｍ１１＋ｍ２２」及び「ｍ３３」からなる群より選ばれる一つのパラメータ；（ii）ミュラーマトリクスのｍ１１、ｍ１２、ｍ１３、ｍ２１、ｍ２２、ｍ２３、ｍ３１及びｍ３２からなる群より選ばれる一つの成分；並びに、（iii）位相差層それぞれのレターデーションから、位相差層それぞれの配向角を求められる。
【００７７】
また、複層フィルムは、位相差層に加えて、等方性層を備えていてもよい。「等方性層」とは、別に断らない限り、複屈折を有さない層をいい、具体的には、レターデーションが通常２ｎｍ未満の層をいう。等方性層の位置及び数は、任意である。等方性層は光学的な等方性を有するので、位相差層の配向角の測定方法においては無視できる。したがって、等方性層を備える複層フィルムにおいても、上述した測定方法によって位相差層それぞれの配向角を測定できる。
【００７８】
さらに、上述した実施形態では、樹脂からなる延伸前層を備えた延伸前フィルムを延伸して製造された複層フィルムについて配向角を測定した例を示したが、このような製造方法以外の方法で製造された複層フィルムに上述した測定方法を適用してもよい。例えば、液晶性組成物の成膜及び硬化によって得られた位相差層を備える複層フィルムに、上述した配向角の測定方法を適用してもよい。
【００７９】
また、本発明の測定方法は、必要に応じて、上述した工程に加えて、更に任意の工程を含んでいてもよい。
【００８０】
［４．第三実施形態］
第三実施形態では、上述した配向角の測定方法を含む複層フィルムの製造方法の実施形態を説明する。
【００８１】
本発明の第三実施形態に係る製造方法では、２層以上の延伸前層を備える延伸前フィルムを用意する工程を行う。延伸前層とは、延伸されることにより位相差層となりうる層である。また、延伸前フィルムとは、延伸されることにより複層フィルムとなりうるフィルムである。本実施形態では、熱可塑性樹脂からなる延伸前層を備える延伸前フィルムを用いた例を示して説明する。また、この例に示す延伸前フィルムは、製造される複層フィルムの位相差層が有しうる配向角の値の数が２つ以下となるように、延伸前層が含む熱可塑性樹脂の種類を２種類以下にしている。
【００８２】
熱可塑性樹脂を用いて延伸前フィルムを製造する方法に制限は無く、例えば、共押出法及び共流延法を用いうる。中でも、共押出法が好ましい。共押出法は、延伸前層それぞれに対応した熱可塑性樹脂を溶融状態で同時に押し出して成形して、延伸前フィルムを得る方法である。共押出法は、製造効率の点、並びに、延伸前フィルム中に溶媒などの揮発性成分を残留させないという点で、優れている。
【００８３】
共押出方法としては、例えば、共押出Ｔダイ法、共押出インフレーション法、共押出ラミネーション法等が挙げられる。これらの中でも、共押出Ｔダイ法が好ましい。共押出Ｔダイ法にはフィードブロック方式及びマルチマニホールド方式がある。その中でも、位相差層それぞれの厚みのバラツキを小さくできるので、マルチマニホールド方式が特に好ましい。
【００８４】
延伸前フィルムは、通常、長尺のフィルムとして製造される。また、このような長尺の延伸前フィルムは、通常、適切な巻き芯に巻き取ったロールの状態で用意される。
【００８５】
図３は、本発明の第三実施形態に係る複層フィルム３４０の製造方法に用いる製造装置３００を模式的に示す概要図である。
図３に示すように、延伸前フィルム３１０は、当該延伸前フィルム３１０のロール３２０から引き出され、延伸装置３３０に供給される。そして、この延伸装置３３０において、延伸前フィルム３１０を延伸して、２層以上の位相差層（図３では図示省略。）を備える複層フィルム３４０を得る工程が行われる。
【００８６】
延伸前フィルム３１０の延伸方法は特に限定はされない。延伸方法としては、例えば、一軸延伸法及び二軸延伸法が挙げられる。一軸延伸法の例としては、フィルム搬送用のロールの周速の差を利用して延伸前フィルムをその長手方向に一軸延伸する方法；テンター延伸機を用いて延伸前フィルムをその幅方向に一軸延伸する方法；等が挙げられる。また、二軸延伸法の例としては、延伸前フィルムを把持するクリップの間隔を開いてその長手方向の延伸を行うと同時に、クリップを案内するガイドレールの広がり角度によりその幅方向に延伸する同時二軸延伸法；フィルム搬送用のロール間の周速の差を利用してその長手方向に延伸する工程と、フィルムの両端部をクリップで把持してテンター延伸機を用いてその幅方向に延伸する工程とを、異なる時に行う逐次二軸延伸法；などが挙げられる。さらに、例えば、長手方向又は幅方向に左右異なる速度の送り力若しくは引張り力又は引取り力を付加できるようにしたテンター延伸機を用いて、フィルムの幅方向に対して平行でも垂直でもない斜め方向に連続的に延伸する斜め延伸法を用いてもよい。
【００８７】
延伸温度は、複層フィルム３４０に発現させたいレターデーション等の光学特性に応じて、任意に設定しうる。具体的な延伸温度は、例えば、延伸前層に含まれる熱可塑性樹脂のガラス転移温度Ｔｇを基準として、Ｔｇ〜Ｔｇ＋２０℃としうる。また、各延伸前層に含まれる熱可塑性樹脂のガラス転移温度が異なる場合、前記Ｔｇとしては、いずれか適切なガラス転移温度を設定しうる。
【００８８】
延伸装置３３０内の温度は、一様でなくてもよい。例えば、延伸装置３３０内に複数のヒーターを設けることにより、延伸温度に長手方向で分布を設けてもよく、延伸温度に幅方向で分布を設けてもよい。
【００８９】
延伸倍率は、複層フィルム３４０に発現させたいレターデーション等の光学特性に応じて、任意に設定しうる。具体的な延伸倍率は、長手方向の延伸では１．１倍〜３．０倍の範囲に設定してもよく、また、幅方向の延伸では１．３倍〜３．０倍の範囲に設定してもよい。
【００９０】
前記のような延伸により、２層以上の位相差層を備える複層フィルム３４０が得られる。こうして得られた複層フィルム３４０は、通常、適切な巻き芯に巻き取られて、ロール３５０の状態で回収される。
【００９１】
また、本実施形態に係る製造装置３００には、複層フィルム３４０のトータルのミュラーマトリクスＭｔｏｔａｌを測定するための測定装置として、ミュラーマトリクス・ポラリメーター３６０が設けられている。このミュラーマトリクス・ポラリメーター３６０によって、複層フィルム３４０のトータルのミュラーマトリクスＭｔｏｔａｌを測定する工程が行われる。そして、測定された複層フィルム３４０のトータルのミュラーマトリクスＭｔｏｔａｌは、制御装置３７０へ送られる。
【００９２】
制御装置３７０は、複層フィルム３４０が備える位相差層それぞれの配向角を計算するための計算部３７１、及び、延伸装置３３０における延伸条件を制御するための制御部３７２を備える。この制御装置３７０のハードウェア構成に制限はなく、通常は、ＣＰＵ等のプロセッサ、ＲＡＭ及びＲＯＭ等のメモリ、入出力端子等のインターフェースなどで構成されるコンピュータにより構成される。このようなコンピュータは、予めメモリ等に記録された処理内容に従って処理を行い、計算部３７１及び制御部３７２の機能を実現しうるように設けられる。
【００９３】
計算部３７１は、ミュラーマトリクス・ポラリメーター３６０から送られてきたミュラーマトリクスＭｔｏｔａｌの情報を受け取る。また、計算部３７１には、延伸装置３３０での延伸条件に応じて複層フィルム３４０の各位相差層に発現するレターデーションの情報が記録されている。計算部３７１は、これらの情報を用いて、（ｉ）ミュラーマトリクスＭｔｏｔａｌの「ｍ１２−ｍ２１」、「ｍ２１−ｍ１２」、「ｍ１１＋ｍ２２」及び「ｍ３３」からなる群より選ばれる一つのパラメータ；（ii）ミュラーマトリクスＭｔｏｔａｌのｍ１１、ｍ１２、ｍ１３、ｍ２１、ｍ２２、ｍ２３、ｍ３１及びｍ３２からなる群より選ばれる一つの成分；並びに、（iii）位相差層それぞれのレターデーションから、複層フィルム３４０の位相差層それぞれの配向角を計算する工程を行う。こうして計算された配向角の情報は、必要に応じて、図示しないディスプレイ等の出力装置に出力される。これにより、製造装置３００を用いて複層フィルム３４０を製造する製造者は、複層フィルム３４０に含まれる位相差層それぞれの配向角を簡単に知ることができる。
【００９４】
また、本実施形態では、前記の配向角の情報は、制御部３７２へ送られる。制御部３７２は、計算部３７１での計算により得られた複層フィルム３４０の位相差層それぞれの配向角の情報に応じて、所望の配向角を有する複層フィルム３４０が得られるように、延伸装置３３０での延伸条件を制御する工程を行う。この際の制御態様は任意であり、例えば、特開２０１４−１４９３４６号公報に記載の方法を採用しうる。制御態様の具体例を示すと、延伸温度に長手方向又は幅方向で適切な分布を設けられるように、延伸装置３３０内に設けられたヒーターの温度を調整する態様が挙げられる。
【００９５】
前記のように、測定された配向角の情報に基づいて、前記配向角が所望の値となるように延伸条件を制御することによって、所望の配向角を有する位相差層を備えた複層フィルム３４０を安定して製造できる。そのため、製造装置３００に供給される電力の電圧変化、製造環境における気流の変化、フィルム搬送に伴う振動などの影響によって延伸条件が意図しない変動を生じる場合でも、所望の複層フィルム３４０を簡単に製造することができる。
【００９６】
前記のような製造方法は、特に、ボーイングを生じやすい樹脂製の複層フィルムに用いて好適である。「ボーイング」とは、ある樹脂からなる層を延伸することによってその層に含まれる分子を配向させる場合に、分子配向方向が、層の幅方向中央部と幅方向端部とで異なる現象をいう。前記のボーイングの大きさは、延伸条件に応じて変化し易い。そのため、例え延伸条件の変化が小さいものであっても、ボーイングを原因とした配向角の変化は、大きくなり易い。したがって、従来は、所望の配向角を有する位相差層を安定して製造することは難しかった。特に、樹脂の種類が異なる場合、その樹脂からなる層のボーイングの大きさは異なることが多いので、前記の位相差層を複数備える複層フィルムは、安定な製造が特に困難であった。これに対し、本実施形態に係る製造方法では、位相差層それぞれの配向角を測定しながら当該位相差層を含む複層フィルム３４０を製造しており、更に測定された配向角の情報に基づいて延伸条件のフィードバック制御を行うことができる。そのため、本実施形態に係る製造方法によれば、ボーイングを生じやすい樹脂製の複層フィルムであっても、当該複層フィルムに含まれる位相差層の配向角を所望の値に簡単に調整できる。
【実施例】
【００９７】
以下、実施例を示して本発明について具体的に説明する。ただし、本発明は以下に示す実施例に限定されるものではなく、本発明の特許請求の範囲及びその均等の範囲を逸脱しない範囲において任意に変更して実施しうる。
以下の説明において、量を表す「％」及び「部」は、別に断らない限り重量基準である。また、以下に説明する操作は、別に断らない限り、常温常圧大気中において行った。
【００９８】
［製造例１．位相差層を２層備える複層フィルムの製造］
レターデーションが判明している単層の延伸フィルムとして、熱可塑性樹脂からなる位相差フィルムＡを用意した。そして、この位相差フィルムＡの片面を当該位相差フィルムＡの「おもて面」、もう片面を当該位相差フィルムＡの「裏面」と設定した。
さらに、レターデーションが判明している単層の延伸フィルムとして、熱可塑性樹脂からなる位相差フィルムＢを用意した。そして、この位相差フィルムＢの片面を当該位相差フィルムＢの「おもて面」、もう片面を当該位相差フィルムＢの「裏面」と設定した。
その後、位相差フィルムＡの裏面と位相差フィルムＢのおもて面とを貼り合わせて、位相差フィルムＡ及び位相差フィルムＢを備える複層フィルムを得た。
【００９９】
［製造例２．位相差層を３層備える複層フィルムの製造］
ポリカーボネート樹脂及びポリスチレン樹脂を共押出することにより、ポリカーボネート樹脂からなる第一の延伸前層、ポリスチレン樹脂からなる第二の延伸前層、及び、ポリカーボネート樹脂からなる第三の延伸前層をこの順に備える長尺の延伸前フィルムを製造した。
【０１００】
前記の延伸前フィルムを、当該延伸前フィルムの幅方向に延伸することにより、ポリカーボネート樹脂からなる第一の位相差層、ポリスチレン樹脂からなる第二の位相差層、及び、ポリカーボネート樹脂からなる第三の位相差層をこの順に備える複層フィルムを製造した。この複層フィルムの第一の位相差層、第二の位相差層及び第三の位相差層それぞれのレターデーションを、延伸条件から推定して得た。この複層フィルムでは、第一の位相差層及び第三の位相差層がいずれも同じ樹脂からなるので、第一の位相差層の配向角と第三の位相差層の配向角とは同じ値になる。
【０１０１】
［製造例３．位相差層を３層備える複層フィルムの製造］
延伸前フィルムの延伸方向を当該延伸前フィルムの長手方向に変更した。以上の事項以外は製造例２と同様にして、ポリカーボネート樹脂からなる第一の位相差層、ポリスチレン樹脂からなる第二の位相差層、及び、ポリカーボネート樹脂からなる第三の位相差層をこの順に備える複層フィルムを製造した。この複層フィルムの第一の位相差層、第二の位相差層及び第三の位相差層それぞれのレターデーションを、延伸条件から推定して得た。この複層フィルムでは、第一の位相差層及び第三の位相差層がいずれも同じ樹脂からなるので、第一の位相差層の配向角と第三の位相差層の配向角とは同じ値になる。
【０１０２】
［１．実施例１］
（１−１．おもて側からの測定）
製造例１で製造した複層フィルムのトータルのミュラーマトリクスＭｔｏｔａｌを、ミュラーマトリクス・ポラリメーター（Ａｘｏｍｅｔｒｃｓ社製）によって測定した。この際、測定に用いる光が位相差フィルムＡ及び位相差フィルムＢをこの順に透過するようにして、ミュラーマトリクスＭｔｏｔａｌの測定を行った。また、測定に用いる光の波長は、５５０ｎｍとした。そして、測定されたミュラーマトリクスＭｔｏｔａｌの成分ｍ１２及び成分ｍ２１、位相差フィルムＡのレターデーション、並びに、位相差フィルムＢのレターデーションを、ｍ１２−ｍ２１に係る方程式（式（Ｘ）参照）に当てはめることで、位相差フィルムＡ及び位相差フィルムＢの配向角差θ１−θ２を計算した。さらに、この配向角差θ１−θ２を、ミュラーマトリクスＭｔｏｔａｌの成分ｍ１１に係る方程式（式（XIV）参照）に適用して解くことにより、複層フィルムに含まれる位相差フィルムＡ及び位相差フィルムＢそれぞれの配向角を計算した。
また、前記の配向角の測定は、複層フィルムの８つの地点で行った。
【０１０３】
（１−２．裏側からの測定）
複層フィルムのトータルのミュラーマトリクスＭｔｏｔａｌの測定の際、測定に用いる光が位相差フィルムＢ及び位相差フィルムＡをこの順に透過するようにした。以上の事項以外は前記工程（１−１）と同様にして、複層フィルムに含まれる位相差フィルムＡ及び位相差フィルムＢそれぞれの配向角を、前記工程（１−１）での測定地点と同様の地点で測定した。
【０１０４】
［比較例１］
（Ｃ１−１．おもて側からの測定）
実施例１で配向角の測定を行った複層フィルムの、位相差フィルムＡと位相差フィルムＢとを剥がして分離させた。
分離後の位相差フィルムＡの配向角を、ミュラーマトリクス・ポラリメーター（Ａｘｏｍｅｔｒｃｓ社製）を用いて測定した。また、分離後の位相差フィルムＢの配向角を、前記ミュラーマトリクス・ポラリメーターを用いて測定した。位相差フィルムＡの配向角の測定の際、測定に用いる光は、位相差フィルムＡのおもて面から裏面へと透過するようにした。また、位相差フィルムＢの配向角の測定の際、測定に用いる光は、位相差フィルムＢのおもて面から裏面へと透過するようにした。さらに、前記の測定の際、測定に用いる光の波長は、５５０ｎｍとした。また、配向角の測定は、前記工程（１−１）での測定地点と同様の地点で行った。
【０１０５】
（Ｃ１−２．裏側からの測定）
位相差フィルムＡの配向角の測定の際、測定に用いる光が位相差フィルムＡの裏面からおもて面へと透過するようにした。また、位相差フィルムＢの配向角の測定の際、測定に用いる光が位相差フィルムＢの裏面からおもて面へと透過するようにした。以上の事項以外は前記工程（Ｃ１−１）と同様にして、位相差フィルムＡ及び位相差フィルムＢそれぞれの配向角を、前記工程（１−１）での測定地点と同様の地点で測定した。
【０１０６】
［結果（実施例１及び比較例１）］
前記の実施例１及び比較例１の結果を、図４に示す。図４に示すグラフにおいて、横軸は位相差フィルムＡの配向角を表し、縦軸は位相差フィルムＢの配向角を表す。また、図４に示すプロットのうち、白色四角形のプロットは実施例１の工程（１−１）で測定された値を示し、白色三角形のプロットは実施例１の工程（１−２）で測定された値を示し、黒色四角形のプロットは比較例１の工程（Ｃ１−１）で測定された値を示し、黒色三角形のプロットは比較例１の工程（Ｃ１−２）で測定された値を示す。
【０１０７】
図４から分かるように、いずれの測定地点においても、測定される配向角の値は実施例１と比較例１とでほぼ一致している。このように、比較例１において実測された配向角とほぼ一致する値が実施例１において得られているのであるから、本発明の測定方法により、複層フィルムに含まれる位相差層それぞれの配向角を簡単に測定できることが確認された。
【０１０８】
［実施例２］
ミュラーマトリクスＭｔｏｔａｌの測定に用いる光の波長を４００ｎｍに変更した。以上の事項以外は実施例１の工程（１−１）と同様にして、製造例１で製造した複層フィルムに含まれる位相差フィルムＡ及び位相差フィルムＢそれぞれの配向角を、複層フィルムの８つの地点で測定した。
【０１０９】
［比較例２］
実施例２で配向角の測定を行った複層フィルムの、位相差フィルムＡと位相差フィルムＢとを剥がして分離させた。
分離後の位相差フィルムＡの配向角を、前記ミュラーマトリクス・ポラリメーターを用いて測定した。また、分離後の位相差フィルムＢの配向角を、前記ミュラーマトリクス・ポラリメーターを用いて測定した。位相差フィルムＡの配向角の測定の際、測定に用いる光は、位相差フィルムＡのおもて面から裏面へと透過するようにした。また、位相差フィルムＢの配向角の測定の際、測定に用いる光は、位相差フィルムＢのおもて面から裏面へと透過するようにした。さらに、前記の測定の際、測定に用いる光の波長は、４００ｎｍとした。また、配向角の測定は、実施例２での測定地点と同様の地点で行った。
【０１１０】
［結果（実施例２及び比較例２）］
前記の実施例２及び比較例２の結果を、図５に示す。図５に示すグラフにおいて、横軸は位相差フィルムＡの配向角を表し、縦軸は位相差フィルムＢの配向角を表す。また、図５に示すプロットのうち、白色四角形のプロットは実施例２で測定された値を示し、黒色四角形のプロットは比較例２で測定された値を示す。
【０１１１】
図５から分かるように、いずれの測定地点においても、測定される配向角の値は実施例２と比較例２とでほぼ一致している。このように、比較例２において実測された配向角とほぼ一致する値が実施例２において得られているのであるから、本発明の測定方法により、複層フィルムに含まれる位相差層それぞれの配向角を簡単に測定できることが確認された。
【０１１２】
［実施例３］
ミュラーマトリクスＭｔｏｔａｌの測定に用いる光の波長を８００ｎｍに変更した。以上の事項以外は実施例１の工程（１−１）と同様にして、製造例１で製造した複層フィルムに含まれる位相差フィルムＡ及び位相差フィルムＢそれぞれの配向角を、複層フィルムの８つの地点で測定した。
【０１１３】
［比較例３］
実施例３で配向角の測定を行った複層フィルムの、位相差フィルムＡと位相差フィルムＢとを剥がして分離させた。
分離後の位相差フィルムＡの配向角を、前記ミュラーマトリクス・ポラリメーターを用いて測定した。また、分離後の位相差フィルムＢの配向角を、前記ミュラーマトリクス・ポラリメーターを用いて測定した。位相差フィルムＡの配向角の測定の際、測定に用いる光は、位相差フィルムＡのおもて面から裏面へと透過するようにした。また、位相差フィルムＢの配向角の測定の際、測定に用いる光は、位相差フィルムＢのおもて面から裏面へと透過するようにした。さらに、前記の測定の際、測定に用いる光の波長は、８００ｎｍとした。また、配向角の測定は、実施例３での測定地点と同様の地点で行った。
【０１１４】
［結果（実施例３及び比較例３）］
前記の実施例３及び比較例３の結果を、図６に示す。図６に示すグラフにおいて、横軸は位相差フィルムＡの配向角を表し、縦軸は位相差フィルムＢの配向角を表す。また、図６に示すプロットのうち、白色四角形のプロットは実施例３で測定された値を示し、黒色四角形のプロットは比較例３で測定された値を示す。
【０１１５】
図６から分かるように、いずれの測定地点においても、測定される配向角の値は実施例３と比較例３とでほぼ一致している。このように、比較例３において実測された配向角とほぼ一致する値が実施例３において得られているのであるから、本発明の測定方法により、複層フィルムに含まれる位相差層それぞれの配向角を簡単に測定できることが確認された。
【０１１６】
［実施例４］
製造例２で製造した複層フィルムのトータルのミュラーマトリクスＭｔｏｔａｌを、前記ミュラーマトリクス・ポラリメーターによって測定した。この際、測定に用いる光が第一の位相差層、第二の位相差層及び第三の位相差層をこの順に透過するようにして、ミュラーマトリクスＭｔｏｔａｌの測定を行った。また、測定に用いる光の波長は、５３０ｎｍとした。そして、測定されたミュラーマトリクスＭｔｏｔａｌの成分ｍ１２及び成分ｍ２１、第一の位相差層のレターデーション、第二の位相差層のレターデーション、及び、第三の位相差層のレターデーションを、ｍ１２−ｍ２１に係る方程式（式（XVII）参照）に当てはめることで、第一の位相差層及び第二の位相差層の配向角差θ１−θ２を計算した。さらに、この配向角差θ１−θ２を、ミュラーマトリクスＭｔｏｔａｌの成分ｍ１１に係る方程式に適用して解くことにより、複層フィルムに含まれる第一の位相差層、第二の位相差層及び第三の位相差層それぞれの配向角を計算した。
また、前記の配向角の測定は、複層フィルムの幅方向の一端近傍の地点１、幅方向の中央の地点２、及び、幅方向の他端近傍の地点３で行った。
【０１１７】
［比較例４］
実施例４で配向角の測定を行った複層フィルムの、第二の位相差層及び第三の位相差層を研磨によって除去し、第一の位相差層のみからなるサンプルフィルムを用意した。そして、このサンプルフィルムの配向角を前記ミュラーマトリクス・ポラリメーターを用いて測定することにより、第一の位相差層の配向角を測定した。
また、実施例４で配向角の測定を行った複層フィルムの、第一の位相差層及び第三の位相差層を研磨によって除去し、第二の位相差層のみからなるサンプルフィルムを用意した。そして、このサンプルフィルムの配向角を前記ミュラーマトリクス・ポラリメーターを用いて測定することにより、第二の位相差層の配向角を測定した。
サンプルフィルムの配向角の測定の際、測定に用いる光は、実施例４で複層フィルムのトータルのミュラーマトリクスＭｔｏｔａｌの測定に用いた光と同じ向きでサンプルフィルムを透過するようにした。また、前記の測定の際、測定に用いる光の波長は実施例４と同様にした。さらに、配向角の測定は、幅方向の位置が実施例４での測定地点と同じになる地点で行った。
【０１１８】
なお、実施例４で配向角の測定を行った複層フィルムの第三の位相差層は、厚みが薄かったため、第一の位相差層及び第二の位相差層を研磨してもサンプルフィルムを得られなかった。そのため、この複層フィルムの第三の位相差層については、ミュラーマトリクス・ポラリメーターを用いた配向角の実測を行っていない。
【０１１９】
［結果（実施例４及び比較例４）］
前記の実施例４及び比較例４の結果を、表１及び図７に示す。図７に示すグラフにおいて、横軸は測定地点の幅方向の位置を表し、縦軸は配向角を表す。また、図７に示すプロットのうち、白色四角形のプロットは実施例４で測定された第一の位相差層の配向角の値を示し、白色円形のプロットは実施例４で測定された第二の位相差層の配向角の値を示し、黒色四角形のプロットは比較例４で測定された第一の位相差層の配向角の値を示し、黒色円形のプロットは比較例４で測定された第二の位相差層の配向角の値を示す。
【０１２０】
ただし、表１及び図７では、第二の位相差層の配向角の値は、幅方向における配向角の分布を把握し易くするために、前記実施例４及び比較例４で得られた配向角の値に９０°を加算した値を示す。ポリカーボネート樹脂の固有複屈折値は正であるので第一の位相差層には分子の配向方向に対して平行な遅相軸が発現するのに対し、ポリスチレン樹脂の固有複屈折値は負であるので第二の位相差層には分子の配向方向に対して垂直な遅相軸が発現することに対応したものである。
【０１２１】
【表１】
0006409612.tif 000020
【０１２２】
表１及び図７から分かるように、いずれの測定地点においても、測定される配向角の値は実施例４と比較例４とでほぼ一致している。このように、比較例４において実測された配向角とほぼ一致する値が実施例４において得られているのであるから、本発明の測定方法により、複層フィルムに含まれる位相差層それぞれの配向角を簡単に測定できることが確認された。
【０１２３】
［実施例５］
複層フィルムとして製造例３で製造したものを用いた。以上の事項以外は実施例４と同様にして、複層フィルムに含まれる第一の位相差層、第二の位相差層及び第三の位相差層それぞれの配向角を、複層フィルムの幅方向の一端近傍の地点１、幅方向の中央の地点２、及び、幅方向の他端近傍の地点３で測定した。
【０１２４】
［比較例５］
実施例５で配向角の測定を行った複層フィルムの、第二の位相差層及び第三の位相差層を研磨によって除去し、第一の位相差層のみからなるサンプルフィルムを用意した。そして、このサンプルフィルムの配向角を前記ミュラーマトリクス・ポラリメーターを用いて測定することにより、第一の位相差層の配向角を測定した。
また、実施例５で配向角の測定を行った複層フィルムの、第一の位相差層及び第三の位相差層を研磨によって除去し、第二の位相差層のみからなるサンプルフィルムを用意した。そして、このサンプルフィルムの配向角を前記ミュラーマトリクス・ポラリメーターを用いて測定することにより、第二の位相差層の配向角を測定した。
サンプルフィルムの配向角の測定の際、測定に用いる光は、実施例５で複層フィルムのトータルのミュラーマトリクスＭｔｏｔａｌの測定に用いた光と同じ向きでサンプルフィルムを透過するようにした。また、前記の測定の際、測定に用いる光の波長は実施例５と同様にした。さらに、配向角の測定は、幅方向の位置が実施例５での測定地点と同じになる地点で行った。
【０１２５】
なお、実施例５で配向角の測定を行った複層フィルムの第三の位相差層は、厚みが薄かったため、第一の位相差層及び第二の位相差層を研磨してもサンプルフィルムを得られなかった。そのため、この複層フィルムの第三の位相差層については、ミュラーマトリクス・ポラリメーターを用いた配向角の実測を行っていない。
【０１２６】
［結果（実施例５及び比較例５）］
前記の実施例５及び比較例５の結果を、表２及び図８に示す。図８に示すグラフにおいて、横軸は測定地点の幅方向の位置を表し、縦軸は配向角を表す。また、図８に示すプロットのうち、白色四角形のプロットは実施例５で測定された第一の位相差層の配向角の値を示し、白色円形のプロットは実施例５で測定された第二の位相差層の配向角の値を示し、黒色四角形のプロットは比較例５で測定された第一の位相差層の配向角の値を示し、黒色円形のプロットは比較例５で測定された第二の位相差層の配向角の値を示す。
【０１２７】
ただし、表２及び図８では、第二の位相差層の配向角の値は、幅方向における配向角の分布を把握し易くするために、前記実施例５及び比較例５で得られた配向角の値に９０°を加算した値を示す。実施例４及び比較例４の結果と同様に、ポリカーボネート樹脂の固有複屈折値は正であるので第一の位相差層には分子の配向方向に対して平行な遅相軸が発現するのに対し、ポリスチレン樹脂の固有複屈折値は負であるので第二の位相差層には分子の配向方向に対して垂直な遅相軸が発現することに対応したものである。
【０１２８】
【表２】
0006409612.tif 000021
【０１２９】
表２及び図８から分かるように、いずれの測定地点においても、測定される配向角の値は実施例５と比較例５とでほぼ一致している。このように、比較例５において実測された配向角とほぼ一致する値が実施例５において得られているのであるから、本発明の測定方法により、複層フィルムに含まれる位相差層それぞれの配向角を簡単に測定できることが確認された。
【符号の説明】
【０１３０】
１０  入射光
２０  出射光
１００  複層フィルム
１１０  第一の位相差層
１２０  第二の位相差層
２００  複層フィルム
２３０  第三の位相差層
３００  複層フィルムの製造装置
３１０  延伸前フィルム
３２０  延伸前フィルムのロール
３３０  延伸装置
３４０  複層フィルム
３５０  複層フィルムのロール
３６０  ミュラーマトリクス・ポラリメーター
３７０  制御装置
３７１  計算部
３７２  制御部
【図１】
0006409612.tif 000022
【図２】
0006409612.tif 000023
【図３】
0006409612.tif 000024
【図４】
0006409612.tif 000025
【図５】
0006409612.tif 000026
【図６】
0006409612.tif 000027
【図７】
0006409612.tif 000028
【図８】
0006409612.tif 000029